(57)【特許請求の範囲】
【請求項１】
表面に複数の溝が並設された光透過部と、前記光透過部の前記溝内に形成された光吸収部とを備えるシートの製造方法であって、
表面に複数の溝が並設されたシート状の光透過部を移動させながら、前記光透過部の前記表面にインキ組成物を連続的に供給して、前記インキ組成物の供給位置よりも下流側に配置された掻取ブレードの上流側かつ前記掻取ブレードの直近にインキ組成物からなるインキ溜まりを形成しつつ、前記光透過部の表面上の前記インキ組成物を前記掻取ブレードにより掻き取ることにより前記溝に前記インキ組成物を充填する充填工程を備え、
前記充填工程において、前記溝の配列方向に所定の間隔を置いて配置された複数の吸引管を介して、前記インキ溜まりの一部を吸引することにより前記インキ組成物を回収し、回収された前記インキ組成物を再び前記光透過部の表面に供給することを特徴とする、シートの製造方法。
【請求項２】
表面に複数の溝が並設された光透過部と、前記光透過部の前記溝内に形成された光吸収部とを備えるシートの製造方法であって、
表面に複数の溝が並設されたシート状の光透過部を移動させながら、前記光透過部の前記表面にインキ組成物を連続的に供給して、前記インキ組成物の供給位置よりも下流側に配置された掻取ブレードの上流側かつ前記掻取ブレードの直近にインキ組成物からなるインキ溜まりを形成しつつ、前記光透過部の表面上の前記インキ組成物を前記掻取ブレードにより掻き取ることにより前記溝に前記インキ組成物を充填する充填工程を備え、
前記充填工程において、前記溝の配列方向に吸引管を移動させながら前記吸引管を介して、前記インキ溜まりの一部を吸引することにより前記インキ組成物を回収し、回収された前記インキ組成物を再び前記光透過部の表面に供給することを特徴とする、シートの製造方法。
【請求項３】
前記吸引管が前記吸引管の先端に吸引口を有し、前記吸引管は前記吸引口が前記光透過部の表面に近接するように配置されている、請求項１または２に記載のシートの製造方法。
【請求項４】
前記掻取ブレードがホルダにより保持されており、前記ホルダが前記掻取ブレードを保持する保持部と、前記保持部における前記溝の配列方向の両端部に設けられ、前記保持部の前記両端部よりも上流側に突き出た、前記インキ溜まりを保持するための堰部とを備えている、請求項１ないし３のいずれか１項に記載のシートの製造方法。
【請求項５】
前記充填工程において、前記インキ溜まりの一部が、前記堰部の底面に設けられた吸引口を介して吸引されることによりさらに回収され、再び前記光透過部の表面に供給される、請求項４に記載のシートの製造方法。
【請求項６】
前記回収された前記インキ組成物が、未使用の前記インキ組成物と混合された後、前記光透過部の表面に供給される、請求項１ないし５のいずれか１項に記載のシートの製造方法。
【請求項７】
前記回収された前記インキ組成物と、未使用の前記インキ組成物との混合比が１：４〜４：１である、請求項６に記載のシートの製造方法。
【請求項８】
表面に複数の溝が並設された光透過部と、前記光透過部の前記溝内に形成された光吸収部とを備えるシートの製造装置であって、
表面に複数の溝が並設されたシート状の光透過部を搬送する搬送系と、
前記搬送系により移動する前記光透過部の前記表面にインキ組成物を供給する供給部と、
前記搬送系により移動する前記光透過部の前記表面上の前記インキ組成物を掻き取る掻取ブレードと、
前記掻取ブレードの上流側かつ前記掻取ブレードの直近に形成されるインキ組成物からなるインキ溜まりの一部を回収して、再び前記供給部に前記インキ組成物を供給するインキ循環系とを備え、
前記インキ循環系が、前記インキ溜まりの一部を吸引するための、前記溝の配列方向に所定の間隔を置いて配置された複数の吸引管を備えることを特徴とする、シートの製造装置。
【請求項９】
表面に複数の溝が並設された光透過部と、前記光透過部の前記溝内に形成された光吸収部とを備えるシートの製造装置であって、
表面に複数の溝が並設されたシート状の光透過部を搬送する搬送系と、
前記搬送系により移動する前記光透過部の前記表面にインキ組成物を供給する供給部と、
前記搬送系により移動する前記光透過部の前記表面上の前記インキ組成物を掻き取る掻取ブレードと、
前記掻取ブレードの上流側かつ前記掻取ブレードの直近に形成されるインキ組成物からなるインキ溜まりの一部を回収して、再び前記供給部に前記インキ組成物を供給するインキ循環系とを備え、
前記インキ循環系が、前記インキ溜まりの一部を吸引するための吸引管と、前記吸引管を前記溝の配列方向に移動させる制御部とを備えることを特徴とする、シートの製造装置。
【請求項１０】
前記吸引管が前記溝の配列方向を往復するように前記制御部が前記吸引管の移動を制御する、請求項９に記載のシートの製造装置。
【請求項１１】
前記吸引管が前記吸引管の先端に吸引口を有し、前記吸引管は前記吸引口が前記光透過部の表面に近接するように配置される、請求項８ないし１０のいずれか１項に記載のシートの製造装置。
【発明の詳細な説明】
【技術分野】
【０００１】
本発明は、コントラスト向上シートの製造方法およびコントラスト向上シートの製造装置に関する。
【背景技術】
【０００２】
液晶表示装置では、通常、観察者がどのような位置から見ても良好な画像が得られるように、視野角が広いことが好まれる。一方、例えば通勤電車の中で仕事をする場合やＡＴＭ等の公共の場に設置された液晶表示装置では、周りの人から画面を覗かれては困ることがあり、このような場合には液晶表示装置の観察者のみに見え、他人からは見えないようにプライバシーを保護するための覗き見防止機能が求められている。また、カーナビゲーションシステム等の車載型の液晶表示装置においては、夜間などに液晶表示装置の画面が窓ガラスに映り込み、視界を遮る現象がおこるため、映り込み防止機能が求められており、光線出光角度の制御が望まれている。
【０００３】
このような要求に対して、例えば、特開２００６−１１９３６５号公報（特許文献１）には、光透過層と遮光層とを交互に並べた構造であるルーバータイプの光学シートが提案されており、遮光層として、光透過層を構成する材料にカーボンブラックやカーボンファイバー等の充填材を混合したものを用いることが開示されている。
【０００４】
一方、上記のようなルーバー型の光学シートは、斜め方向の映像光を単純にカットするものであるため、表示装置の種類によっては、観測者に到達させるべき映像光の拡散光源を減少させてしまうことにもなるため、表示画面の輝度が低下する場合があった。
【０００５】
上記の問題を解消するため、外光を遮光してコントラストを向上させ、かつ二重像の発生も減少させることができるコントラスト向上シートを設置することが提案されている。このようなコントラスト向上シートとして種々の構造のものが提案されており、例えば、表面に複数の溝が並設された光透過部と、溝に光透過部よりも屈折率の低い材料とカーボン顔料等とを充填させて形成された光吸収部とを有するものが提案されている（例えば、特開２００６−８５０５０号公報等：特許文献２）。
【０００６】
そして、コントラスト向上シートの製造において、電離放射線硬化型樹脂等のレンズ材料に着色樹脂ビーズを混合したインキ組成物を光透過部の溝に充填し、電離放射線を照射して硬化させて光吸収部を形成することが行われている（例えば、国際出願公開公報ＷＯ２００６／０９０７８４：特許文献３）。
【０００７】
インキ組成物の充填は、例えば、ドクターブレードを固定した状態で、表面に複数の溝が並設されたシート状の光透過部を移動させながら、ドクターブレードの上流側よりインキ組成物を光透過部の表面に供給し、ドクターブレードの上流側かつドクターブレードの直近にインキ溜まりを形成しつつ、ドクターブレードで光透過部の表面上のインキ組成物を掻き取ることにより行うことができる。
【０００８】
しかしながら、このような方法により、インキ組成物を充填すると、帯状の充填ムラやスジ不良等が発生しやすい。コントラスト向上シートの外観品質は、画質に直接結び付くため、高い品質が要求される。このため、上記したような充填ムラやスジ不良を極力低減することが好ましい。
【先行技術文献】
【特許文献】
【０００９】
【特許文献１】特開２００６−１１９３６５号公報
【特許文献２】特開２００６−８５０５０号公報
【特許文献３】国際出願公開公報ＷＯ２００６／０９０７８４
【発明の概要】
【発明が解決しようとする課題】
【００１０】
本発明は、上記課題を解決するためになされたものである。すなわち、スジ不良および充填ムラを低減することができるコントラスト向上シートの製造方法およびコントラスト向上シートの製造装置を提供することを目的とする。
【課題を解決するための手段】
【００１１】
本発明者らは、充填ムラおよびスジ不良を低減するため鋭意研究を重ねた結果、インキ溜まりを構成するインキ組成物の粘度上昇および粘度ムラを抑制した場合には、充填ムラおよびスジ不良が低減されることを見出した。ここで、本明細書においては、「スジ不良」とは、白スジ、ピッチスジ不良および黒スジ不良の全てを含む意味である。「白スジ」とは、溝にインキ組成物が確実に充填されておらず、光吸収部が一部において凹んでいるものを意味する。「ピッチスジ不良」とは、光吸収部が一部において凹んでおり、そしてこの凹みが線状になっているものを意味する。「黒スジ不良」とは、インキ組成物の掻き取り後において光透過部上にインキ組成物が残存しており、そしてそれが線状または点状になっているものを意味する。なお、黒スジ不良は「カブリ」とも呼ばれることもある。本発明はかかる知見に基づいて完成されたものである。
【００１２】
本発明の一の態様によれば、表面に複数の溝が並設された光透過部と、前記光透過部の前記溝内に形成された光吸収部とを備えるコントラスト向上シートの製造方法であって、表面に複数の溝が並設されたシート状の光透過部を移動させながら、前記光透過部の前記表面にインキ組成物を連続的に供給して、前記インキ組成物の供給位置よりも下流側に配置された掻取ブレードの上流側かつ前記掻取ブレードの直近にインキ組成物からなるインキ溜まりを形成しつつ、前記光透過部の表面上の前記インキ組成物を前記掻取ブレードにより掻き取ることにより前記溝に前記インキ組成物を充填する充填工程を備え、前記充填工程において、前記光透過部の幅方向に所定の間隔を置いて配置された複数の吸引管を介して、前記インキ溜まりの一部を吸引することにより前記インキ組成物を回収し、回収された前記インキ組成物を再び前記光透過部の表面に供給することを特徴とする、コントラスト向上シートの製造方法が提供される。
【００１３】
本発明の他の態様によれば、表面に複数の溝が並設された光透過部と、前記光透過部の前記溝内に形成された光吸収部とを備えるコントラスト向上シートの製造方法であって、表面に複数の溝が並設されたシート状の光透過部を移動させながら、前記光透過部の前記表面にインキ組成物を連続的に供給して、前記インキ組成物の供給位置よりも下流側に配置された掻取ブレードの上流側かつ前記掻取ブレードの直近にインキ組成物からなるインキ溜まりを形成しつつ、前記光透過部の表面上の前記インキ組成物を前記掻取ブレードにより掻き取ることにより前記溝に前記インキ組成物を充填する充填工程を備え、前記充填工程において、前記光透過部の幅方向に吸引管を移動させながら前記吸引管を介して、前記インキ溜まりの一部を吸引することにより前記インキ組成物を回収し、回収された前記インキ組成物を再び前記光透過部の表面に供給することを特徴とする、コントラスト向上シートの製造方法が提供される。
【００１４】
本発明の他の態様によれば、表面に複数の溝が並設された光透過部と、前記光透過部の前記溝内に形成された光吸収部とを備えるコントラスト向上シートの製造装置であって、表面に複数の溝が並設されたシート状の光透過部を搬送する搬送系と、前記搬送系により移動する前記光透過部の前記表面にインキ組成物を供給する供給部と、前記搬送系により移動する前記光透過部の前記表面上の前記インキ組成物を掻き取る掻取ブレードと、前記掻取ブレードの上流側かつ前記掻取ブレードの直近に形成されるインキ組成物からなるインキ溜まりの一部を回収して、再び前記供給部に前記インキ組成物を供給するインキ循環系とを備え、前記インキ循環系が、前記インキ溜まりの一部を吸引するための、前記光透過部の幅方向に所定の間隔を置いて配置された複数の吸引管を備えることを特徴とする、コントラスト向上シートの製造装置が提供される。
【００１５】
本発明の他の態様によれば、表面に複数の溝が並設された光透過部と、前記光透過部の前記溝内に形成された光吸収部とを備えるコントラスト向上シートの製造装置であって、表面に複数の溝が並設されたシート状の光透過部を搬送する搬送系と、前記搬送系により移動する前記光透過部の前記表面にインキ組成物を供給する供給部と、前記搬送系により移動する前記光透過部の前記表面上の前記インキ組成物を掻き取る掻取ブレードと、前記掻取部ブレードの上流側かつ前記掻取ブレードの直近に形成されるインキ組成物からなるインキ溜まりの一部を回収して、再び前記供給部に前記インキ組成物を供給するインキ循環系とを備え、前記インキ循環系が、前記インキ溜まりの一部を吸引するための吸引管と、前記吸引管を前記光透過部の幅方向に移動させる制御部とを備えることを特徴とする、コントラスト向上シートの製造装置が提供される。
【発明の効果】
【００１６】
本発明の一の態様および他の態様のコントラスト向上シートの製造方法および他の態様のコントラスト向上シートの製造装置によれば、インキ組成物を連続的に供給しながら、インキ溜まりの一部を吸引することにより、インキ溜まりを構成するインキ組成物の粘度上昇および粘度ムラを抑制することができ、それにより充填ムラおよびスジ不良を低減することができる。また、インキ溜まりの一部を吸引することにより、インキ溜まりの滞留を抑制することができ、これによりインキ組成物の長寿命化を図ることができる。
【図面の簡単な説明】
【００１７】
【図１】第１の実施形態に係るコントラスト向上シートの製造工程を模式的に示した図である。
【図２】第１の実施形態に係る光透過部の形成工程を模式的に示した図である。
【図３】第１の実施形態に係る粘着層および剥離層を有する基材を示した図である。
【図４】第１の実施形態に係るインキ組成物の充填工程を模式的に示した図である。
【図５】図４の吸引管周辺を上流側から見た図である。
【図６】図４の吸引管周辺を拡大した図である。
【図７】第１の実施形態に係る掻取部の断面図である。
【図８】第１の実施形態に係る掻取部の側面図である。
【図９】第１の実施形態に係るコントラスト向上シートを備えた表示装置の断面図である。
【図１０】第２の実施形態に係るインキ組成物の充填工程を模式的に示した図である。
【図１１】図１０の吸引管周辺を上流側から見た図である。
【発明を実施するための形態】
【００１８】
（第１の実施形態）
＜コントラスト向上シートの製造方法および製造装置＞
先ず、第１の実施形態におけるコントラスト向上シートの製造方法および製造装置について、図面を参照しながら説明する。図１は本実施形態に係るコントラスト向上シートの製造工程を模式的に示した図であり、図２は本実施形態に係る光透過部の形成工程を模式的に示した図であり、図３は本実施形態に係る粘着層および剥離層を有する基材を示した図である。
【００１９】
まず、基材１上に、層厚方向断面において複数の溝２ａが並設された光透過部２を形成する（図１（ａ））。図１（ａ）に示される溝２ａは基材１側に向けて先細る略台形状となっている。溝２ａは、略台形状に限られず、例えば、略Ｖ字状または略矩形状に形成されていてもよい。溝２ａは基材１の長手方向に沿って延在している。
【００２０】
基材１は、光透過部２や後述する光吸収部４を形成するためのベースとなる層である。基材１としては、透明樹脂フィルム、透明樹脂板、透明樹脂シートや透明ガラスを用いることができる。透明樹脂フィルムとしては、トリアセテートセルロース（TAC）フィルム、ポリエチレンテレフタレート（PET）等のポリエステル系フィルム、ジアセチルセルロースフィルム、アセテートブチレートセルロースフィルム、ポリエーテルサルホンフィルム、ポリアクリル系樹脂フィルム、ポリウレタン系樹脂フィルム、ポリエステルフィルム、ポリカーボネートフィルム、ポリスルホンフィルム、ポリエーテルフィルム、ポリメチルペンテンフィルム、ポリエーテルケトンフィルム、（メタ）アクリルロニトリルフィルム等を好適に使用できるが、これらの中でも、ポリエステル系フィルムが好ましく用いられる。ポリエステル系フィルムとしては、ポリエチレンテレフタレートの他、ポリブチレンテレフタレート、ポリナフタレンテレフタレート、ポリトリメチレンテレフタレート等が挙げられる。
【００２１】
この光透過部２の形成は、使用する樹脂の種類によって異なる。例えば、光透過部２を透明な熱可塑性樹脂を用いて形成する場合には、加熱した金型を熱可塑性樹脂に押圧する熱プレス法や射出成型法、金型内に熱可塑性樹脂モノマーを注入して重合・固化させるキャスティング法等によって、光透過部２を形成することができる。また、電離放射線硬化型樹脂、特に紫外線硬化型樹脂を用いる場合には、当該樹脂を成形型内に注入して紫外線を照射して硬化させる、いわゆるＵＶ法によって、光透過部２を形成することができる。これらの方法の中でも、本発明においては、量産性に優れるＵＶ法が好適に使用できる。ＵＶ法によれば、金型ロールを用いて、光透過部２を連続的に製造することができる。
【００２２】
具体的には、例えば、図２に示されるように、所定ピッチで光透過部２の形に対応した形の溝を有する金型ロール１０と、ニップロール１１との間に基材１を送り込む。図２中の矢印は、基材１を送り込む方向を表したものである。基材１の送り込みに合わせて、金型ロール１０と基材１との間に供給部１２から例えば紫外線硬化型樹脂等を含む光透過部用組成物１３の液滴を供給し続ける。供給部１２から基材１上に光透過部用組成物１３を供給するとき、金型ロール１０と基材１との間に、光透過部用組成物１３が溜まった組成物溜まり１４が形成されるようにする。この組成物溜まり１４を形成することによって、光透過部用組成物１３が基材１の幅方向に広がる。
【００２３】
上記のようにして金型ロール１０と基材１との間に供給された光透過部用組成物１３は、金型ロール１０とニップロール１１との間の押圧力により、基材１と金型ロール１０との間に充填される。その後、電離放射線照射装置１５によって光透過部用組成物１３に紫外線を照射し、光透過部用組成物１３を硬化させて、光透過部２を形成する。光透過部２を形成した後、剥離ロール１６を介して、金型ロール１０から光透過部２を引き剥がす。
【００２４】
金型ロール１０に送り込まれる基材１は、図３に示されるように粘着層６および剥離層７を備えていてもよい。粘着層６は、コントラスト向上シートを表示装置の表示部に接着させるためのものである。粘着層６に用いられる粘着剤は光を透過するとともに、適切に光学シートを他に接着させることができれば、その材料は特に限定されるものではない。粘着剤としては、例えばアクリル系の共重合体を挙げることができる。
【００２５】
剥離層７は、取扱時に粘着層６が他に接触しないようにするためのものであり、粘着層６上に形成されている。剥離層７としては、特に限定されるものではないが、例えばポリエチレンテレフタレート（PET）樹脂等が挙げられる。
【００２６】
なお、次のインキ組成物の充填工程の前に、光透過部２の溝２ａの表面に親水化処理を施しておくことが好ましい。溝２ａの表面に親水化処理を施すことにより、溝２ａへインキ組成物をより充填し易くなり、インキ充填率が向上する。親水化処理は、従来公知の方法を用いて行うことができる。例えば、低圧プラズマ処理、大気圧プラズマ処理、コロナ処理、紫外線照射処理、エキシマランプ処理等のドライプロセスや、水酸化ナトリウム、水酸化カリウム、エタノールアミン等によるアルカリ処理等のウエットプロセスが挙げられる。これらの中でも、大気圧プラズマ処理が、製造効率の観点から好ましい。
【００２７】
基材１上に光透過部２を形成した後、溝２ａ内にインキ組成物３を充填する（図１（ｂ））。図４は本実施形態に係るインキ組成物の充填工程の模式図であり、図５は図４の吸引管周辺を上流側から見た図であり、図６は図４の吸引管周辺を拡大した図である。図７は本実施形態に係る掻取部の断面図であり、図８は本実施形態に係る掻取部の側面図である。なお、図４〜図８中の矢印Ａは光透過部２の移動方向を表すものであり、図４中の矢印Ｂはインキ組成物の循環方向を表すものである。
【００２８】
溝２ａ内へのインキ組成物３の充填は、図４に示されるコントラスト向上シートの製造装置２０を用いて行うことができる。製造装置２０は、搬送系３０と、供給部４０と、掻取部５０と、インキ循環系６０とを備えている。
【００２９】
搬送系３０は、光透過部２を基材１ごと一方方向に搬送するためのものであり、搬送ロール等から構成されている。搬送系３０のライン速度（搬送速度）は、インキ組成物３の供給速度にもよるが、１〜５０ｍ／分であることが好ましい。
【００３０】
供給部４０は、インキ組成物３を光透過部２の表面２ｂに供給するためのものである。供給部４０は、光透過部２の幅方向においてインキ組成物３を均一に供給できるものであることが好ましい。供給部４０によるインキ組成物３の供給速度は、０．５〜１０Ｌ／分であることが好ましい。
【００３１】
供給部４０としては、ダイコーター、バーコーター、ロールコーター、またはナイフコーターが挙げられるが、これらの中でも、光透過部２の幅方向においてインキ組成物３を光透過部２の表面２ｂに均一に供給できるダイコーターが好ましい。
【００３２】
掻取部５０は、供給部４０によるインキ組成物３の供給位置よりも下流側に配置されている。掻取部５０は、光透過部２の表面２ｂ上に供給されたインキ組成物３を掻き取る掻取ブレード５１、掻取ブレード５１に取り付けられた当板５４、掻取ブレード５１を保持するホルダ５５等を備えている。
【００３３】
本実施の形態では、掻取ブレード５１は、２枚の掻取ブレードから構成されている。具体的には、図６および図７に示されるように掻取ブレード５１は、第１の掻取ブレード５２と、第１の掻取ブレード５２による掻き取り後に光透過部２の表面２ｂに残るインキ組成物３をさらに掻き取る第２の掻取ブレード５３とから構成されている。当板５４は、第２の掻取ブレード５３に取り付けられている。
【００３４】
第２の掻取ブレード５３は、図６および図７に示されるように第１の掻取ブレード５２よりも光透過部２の移動方向に対して下流側に配置される。また、第１の掻取ブレード５２および第２の掻取ブレード５３は、溝２ａの延在方向と直交するように配置されている。
【００３５】
第１の掻取ブレード５２および第２の掻取ブレード５３は薄板状のものであり、第１の掻取ブレード５２および第２の掻取ブレード５３の厚さは約２００μｍ程度とすることができる。第１の掻取ブレード５２および第２の掻取ブレード５３としては例えばドクターブレード等を用いることができる。
【００３６】
図６および図７に示されるように、第１の掻取ブレード５２は、第１の掻取ブレード５２の先端５２ａが光透過部２の表面２ｂに接触するように配置されており、第２の掻取ブレード５３は、第２の掻取ブレード５３の先端５３ａが光透過部２の表面２ｂから離間するように、ホルダ５５の一部である後述する保持部５６に保持されていることが好ましい。
【００３７】
第２の掻取ブレード５３の先端５３ａは第１の掻取ブレード５２の先端５３ａに対して０．２５ｍｍ〜０．５５ｍｍ突き出していることが好ましい。ここで、第２の掻取ブレード５３の先端５３ａが、第１の掻取ブレード５２の先端５２ａよりも０．２５ｍｍ〜０．５５ｍｍ突き出しているとは、図７に示される突き出し長さＬ１が０．２５ｍｍ〜０．５５ｍｍであることを意味する。
【００３８】
図７に示される第１の掻取ブレード５２と第２の掻取ブレード５３との間の間隔ｄは、０.０５〜２ｍｍであることが好ましい。この数値範囲が好ましいとしたのは、この間隔ｄが０．０５ｍｍ未満であると、第１の掻取ブレード５２と第２の掻取ブレード５３が重なってしまい、インキ組成物３の掻き取りが不十分となるおそれがある。またこの間隔ｄが２ｍｍを超えると、第１の掻取ブレード５２と第２の掻取ブレード５３の間にインキ組成物３が詰まってしまい、ピッチスジの原因となるおそれがあるからである。
【００３９】
図７に示される光透過部２の表面２ｂに対する第１の掻取ブレード５２の先端部５２ｂおよび第２の掻取ブレード５３の先端部５３ｂの角度α、βは、４０°〜７０°であることが好ましく、５０°〜６５°であることがより好ましい。この数値範囲が好ましいとしたのは、角度α、βが４０°未満であると、インキ組成物３の掻き取りが不十分となるおそれがあるからであり、また角度α、βが７０°を超えると、第１の掻取ブレード５２および第２の掻取ブレード５３による掻き取り効率は向上するものの、インキ組成物３に接触する第１の掻取ブレード５２および第２の掻取ブレード５３の面積が小さくなるので、黒スジ不良が発生するおそれがあるからである。
【００４０】
当板５４は、図７に示されるように第２の掻取ブレード５３における第１の掻取ブレード側の面とは反対側の面に取り付けられている。当板５４を構成する材料は、特に限定されないが、例えばステンレス鋼等を用いることができる。当板５４の厚さは、１５０〜１０００μｍであることが好ましい。この数値範囲が好ましいとしたのは、当板５４の厚さが１５０μｍ未満であると、当板５４の剛性が不十分となり黒スジが発生しやすくなるおそれあるからであり、また当板５４の厚さが１０００μｍを超えると、当板５４の剛性が必要以上となり、第２の掻取ブレード５３のしなりを利用することができなくなり、インキ組成物３の充填率が低下するおそれがあるからである。
【００４１】
当板５４は、第２の掻取ブレード５３における当板５４により覆われていない部分の縦方向の長さ、すなわち図７に示される当板５４の下端５４ａから第２の掻取ブレード５３の先端５３ａまでの長さＬ２が１〜１０ｍｍとなるように配置されていることが好ましく、さらに３〜７ｍｍとなるように配置されていることがより好ましい。この数値範囲が好ましいとしたのは、長さＬ２が１ｍｍ未満であると、当板５４による剛性向上により第２の掻取ブレード５３のしなりを利用することができなくなるため、インキ組成物３の充填率が低下するおそれがあるからであり、また長さＬ２が１０ｍｍを超えると、当板５４の剛性が不十分となり黒スジが発生しやすくなるおそれがあるからである。
【００４２】
ホルダ５５は、図４に示されるように、掻取ブレード５１等を保持する保持部５６と、保持部５６の幅方向における両方の端部に設けられ、保持部５６の端部よりもインキ組成物３の掻き取り側、すなわち上流側に突き出た堰部５７とを備えている。堰部５７は、後述するインキ溜まり３ａを保持するためのものである。堰部５７を設けることにより、効率良くインキ溜まり３ａを保持することができる。
【００４３】
堰部５７は、図７に示されるように、インキ溜まり３ａの一部を吸引するための吸引口５７ａを有している。吸引口５７ａの直径は、１０〜１６ｍｍであることが好ましい。この数値範囲が好ましいとしたのは、この直径が１０ｍｍ未満であると、インキ組成物３を吸引するのに多大な時間を要するからであり、またこの直径が１６ｍｍを超えると、過剰にインキ組成物３を吸引してしまうからである。
【００４４】
吸引口５７ａは堰部５７の底面５７ｂおよび内側側面のいずれかに形成されているが、インキ溜まり３ａの液面安定性を考慮すると、堰部５７の底面５７ｂに形成されていることが好ましい。吸引口５７ａは外側側面５７ｃに設けられた排出口５７ｄと連通しており、吸引口５７ａから吸引されたインキ組成物３は排出口５７ｄから排出されるようになっている。排出口５７ｄには、インキ循環系６０の吸引ホース６４が接続されている。
【００４５】
また、図７に示されるように、吸引口５７ａが堰部５７の底面５７ｂに形成されている場合には、堰部５７は、インキ溜まり３ａの一部を吸引可能なように堰部５７の底面５７ｂと光透過部２の表面２ｂとの間に若干隙間を有するよう配置されることが好ましい。
【００４６】
インキ循環系６０は、掻取ブレード５１の上流側かつ前記掻取ブレード５１の直近に形成されるインキ組成物３からなるインキ溜まり３ａの一部を回収して、再び供給部４０にインキ組成物３を供給するためのものである。
【００４７】
インキ循環系６０は、図４に示されるように、吸引管６１、ガイドレール６２、吸引ホース６３、６４、エア吸引クリーナ等のクリーナ６５、ダイアフラムポンプ等のポンプ６６、６７、混合タンク６８、未使用インキ組成物貯留タンク６９およびフィルタ７０等を備えている。
【００４８】
吸引管６１は、掻取ブレード５１の上流側かつ掻取ブレード５１の直近に形成されるインキ溜まり３ａの一部を吸引するためのものである。吸引管６１は、光透過部２の幅方向に対して平行に配置されたガイドレール６２に取り付けられている。
【００４９】
吸引管６１は図４および図５に示されるように光透過部２の幅方向に所定の間隔を置いて複数配置されている。吸引管６１は、少なくとも３本以上配置されていることが好ましい。図４および図５の吸引管６１は、例えばスライダを介して光透過部２の幅方向における吸引管６１の位置が調節可能なようにガイドレール６２に取り付けられていることが好ましい。
【００５０】
吸引管６１は、図６に示されるように先端に吸引口６１ａを有しており、吸引管６１は吸引口６１ａが光透過部２の表面２ｂに近接するように配置されていることが好ましい。ここで、本明細書においては、「近接」とは、光透過部２の表面２ｂに近い位置に吸引口６１ａがあるが、吸引口６１ａが光透過部２の表面２ｂに接触していないことを意味するものとする。
【００５１】
吸引管６１は、図６に示されるように、吸引口６１ａを光透過部２の表面２ｂ側とし、光透過部２の表面２ｂに対して略垂直に配置されている。なお、吸引管６１は、インキ溜まり３ａの一部を吸引することができればよく、光透過部２の表面２ｂに対して略垂直に配置されていなくともよい。
【００５２】
吸引管６１は、図４および図５に示されるように吸引ホース６３を介してクリーナ６５に接続されている。吸引ホース６３は、光透過部２の表面２ｂに触れないように取り回されている。また、排出口５７ｄに接続されている吸引ホース６４は、他端がクリーナ６５に接続されている。吸引ホース６３、６４の直径は、特に限定されないが、約１０〜１５ｍｍとすることが可能である。
【００５３】
クリーナ６５は、吸引管６１および堰部５７の吸引口５７ａを介して、インキ溜まり３ａの一部を吸引するためのものであり、ポンプ６６の前段に配置されている。ポンプ６６は、クリーナ６５内のインキ組成物３を搬送し、混合タンク６８に送出するためのものである。混合タンク６８は、回収された使用済みのインキ組成物３と、未使用インキ組成物貯留タンク６９に貯留されている未使用のインキ組成物３ｂとを混合するためのものである。
【００５４】
混合タンク６８においては、使用済みのインキ組成物３と、未使用のインキ組成物３ｂとは、混合比が１：４〜４：１となるように混合されることが好ましい。また、混合タンク６８においては、混合後のインキ組成物３の粘度が好ましくは２５００〜５０００ｍＰａ・ｓとなるように、より好ましくは３０００〜４０００ｍＰａ・ｓとなるようにインキ組成物３の粘度が調整される。この数値範囲が好ましいとしたのは、インキ組成物３の粘度が２５００ｍＰａ・ｓ未満であると、溝２ａにインキ組成物３が充填させることが困難となるおそれがあり、またインキ組成物３の粘度が５０００ｍＰａ・ｓを超えると、インキ溜まり３ａの一部を吸引することが困難となるおそれがある。
【００５５】
ポンプ６７は、混合タンク６８内の混合後のインキ組成物３を供給部４０に送出するためのものであり、フィルタ７０はポンプ６７と供給部４０との間に介在している。
【００５６】
次に、インキ組成物３について説明する。なお、未使用のインキ組成物３ｂもインキ組成物３と同様の組成となっている。インキ組成物３は、透明な電離放射線樹脂組成物と光吸収粒子とを含むものである。電離放射線硬化型樹脂組成物としては、従来公知の視認性向上シートや視野角向上シート等に用いられる電離放射線硬化型樹脂組成物を用いることができる。例えば、アクリレート系の官能基を有するものを好適に使用することができ、具体的には、比較的低分子量のポリエステル樹脂、ポリエーテル樹脂、アクリル樹脂、エポキシ樹脂、ウレタン樹脂、アルキッド樹脂、スピロアセタール樹脂、ポリブタジェン樹脂、ポリチオールポリエン樹脂、多価アルコール等の多官能化合物の（メタ）アルリレート等のオリゴマー又はプレポリマーを挙げることができる。なお、視認性向上シートの光透過部を構成する材料にもよるが、これらの樹脂のなかなら光透過部を構成する材料よりも屈折率の小さい樹脂を選択すればよい。
【００５７】
また、上記樹脂組成物中には、反応性希釈剤を添加してもよく、このような反応性希釈剤としては、エチル（メタ）アクリレート、エチルヘキシル（メタ）アクリレート、スチレン、メチルスチレン、Ｎ−ビニルピロリドン等の単官能モノマー並びに多官能モノマーを使用してもよく、具体的は、リメチロールプロパントリ（メタ）アクリレート、ヘキサンジオール（メタ）アクリレート、トリプロピレングリコールジ（メタ）アクリレート、ジエチレングリコールジ（メタ）アクリレート、ペンタエリスリトールトリ（メタ）アクリレート、ジペンタエリスリトールヘキサ（メタ）アクリレート、１，６−ヘキサンジオールジ（メタ）アクリレート、ネオペンチルグリコールジ（メタ）アクリレート等が挙げられる。
【００５８】
電離放射線硬化型樹脂組成物を紫外線硬化型樹脂組成物とするには、組成物中に光重合開始剤としてアセトフェノン類、ベンゾフェノン類、ミヒラーベンゾイルベンゾエート、α−アミロキシムエステル、テトラメチルチュウラムモノサルファイド、チオキサントン類や、光増感剤としてｎ−ブチルアミン、トリエチルアミン、ポリ−ｎ−ブチルホソフィン等を混合して用いることができる。特に本発明では、オリゴマーとしてウレタンアクリレート、モノマーとしてジペンタエリスリトールヘキサ（メタ）アクリレート等を混合するのが好ましい。
【００５９】
光吸収粒子としては、樹脂ビーズやガラスビーズに、映像光の特性に合わせて特定の波長を選択的に吸収できる光吸収粒子を使用してもよく、カーボンブラック、グラファイト、繊維状炭素、黒色酸化鉄等の金属塩、染料、顔料等の着色剤を練り込んだものを使用することができる。着色剤の練り込み易さの観点からは、樹脂ビーズを用いることが好ましい。樹脂ビーズとしては、メラミンビーズ、アクリルビーズ、アクリル−スチレンビーズ、ポリカーボネートビーズ、ポリエチレンビーズ、ポリスチレンビーズ、塩ビビーズ等を好適に使用することができる。また、ウレタン架橋微粒子やシリコン系ビーズも好適に使用できる。これらの樹脂ビーズは、上記した電離放射線硬化型樹脂組成物の屈折率差が０．１程度のものを用いることが好ましい。また、着色剤を練り込む前の樹脂としては、透明な樹脂でも使用できるが、顔料または染料等で着色された樹脂を用いることが好ましいく、映像光の特性に合わせて特定の波長を選択的に吸収するものであってよいが、好ましくは黒色に着色された樹脂ビーズが用いられる。
【００６０】
着色剤としては、上記したもののなかでもカーボンブラックが好適に使用できる。樹脂ビーズへのカーボンブラックの練り込み量は、樹脂ビーズ１質量部に対してカーボンブラックを０．１〜０．７質量部程度であり、好ましくは０．１５〜０．５質量部、より好ましくは０．２〜０．３５質量部である。カーボンブラックの練り込み量が０．７質量部よりも多いと樹脂ビーズが割れやすくなる場合があり、一方、０．１質量部よりも少ないと、所望の黒色性を有する光吸収粒子を得られない場合がある。また、カーボンブラックは、平均粒子径が１０〜５００ｎｍのものを好適に使用することができ、例えば、ファーネスブラック、アセチレンブラック、チャンネルブラック、サーマルブラック、カーボンナノチューブ、カーボンファイバー等が使用できる。また、市販のものを使用することもでき、例えば、ＨＣＦシリーズ、ＭＣＦシリーズ、ＲＣＦシリーズ、ＬＦＦシリーズ（いずれも三菱化学株式会社製）、バルカンシリーズ（キャボット社製）、ケッチェンシリーズ（ライオン株式会社製）を好適に使用することができる。なお、ここでの平均粒子径とは、カーボンブラック粒子を電子顕微鏡で観察して求めた算術平均径を意味する。
【００６１】
電離放射線硬化型樹脂組成物への光吸収粒子の分散性を向上させるために、光吸収粒子を表面処理しておくこともできる。表面処理としては、従来公知のシリカコーティングによる親水処理や、プラズマ等による表面改質が挙げられる。
【００６２】
上記した各成分を含むインキ組成物３は、電離放射線硬化型樹脂組成物に、所定量の光吸収粒子を混合し、所望により重合開始剤等を添加することにより調製される。光吸収粒子の添加量は、インキ組成物の全質量に対して１５〜３５％の範囲とすることが好ましく、この範囲とすることにより、よりコントラストに優れるコントラスト向上シートを実現することができる。光吸収粒子の含有量が少なすぎると、光吸収部の光遮光性が不十分となる場合があり、光吸収粒子の含有量が多すぎると、樹脂ビーズどうしが接触し割れや欠けの問題が発生し易くなる。
【００６３】
このような製造装置２０およびインキ組成物３を使用して、光透過部２の溝２ａにインキ組成物３を充填する。
【００６４】
具体的には、まず、図４および図５に示されるように、供給部４０および掻取部５０に対して、搬送系３０によりシート状の光透過部２を基材１ごと移動させながら、光透過部２の表面２ｂに供給部４０からインキ組成物３を連続的に供給し、供給部４０の下流に位置する掻取部５０により光透過部２の表面２ｂ上のインキ組成物３を掻き取る。これにより、溝２ａにインキ組成物３が充填されるとともに、光透過部２の表面２ｂに存在する余剰のインキ組成物３が掻き取られる。
【００６５】
ここで、インキ組成物３の供給は、掻取ブレード５１（第１の掻取ブレード５２）の上流側かつ掻取ブレード５１（第１の掻取ブレード５２）の直近にインキ組成物３からなるインキ溜まり３ａが形成されるように行われる。具体的には、インキ溜まり３ａは、供給部４０から比較的過剰にインキ組成物３を光透過部２の表面２ｂに供給することにより形成される。
【００６６】
また、供給部４０によるインキ組成物３の供給および掻取部５０によるインキ組成物３の掻き取りを行いながら、インキ溜まり３ａの一部を、吸引管６１を介してクリーナ６５により吸引する。また、同時に、インキ溜まり３ａの一部を、堰部５７の吸引口５７ａを介してクリーナ６５により吸引する。吸引管６１および堰部５７の吸引口５７ａから吸引された使用済みのインキ組成物３は、ポンプ６６により、混合タンク６８に送られる。
【００６７】
混合タンク６８に送られた使用済みのインキ組成物３は、混合タンク６８にて、未使用のインキ組成物３ｂと混合され、その後、ポンプ６７によりフィルタ７０を介して供給部４０に送られる。そして、再び、供給部４０から光透過部２の表面２ｂに供給される。
【００６８】
溝２ａにインキ組成物３を充填した後、電離放射線を放射して、溝２ａ内のインキ組成物３を硬化させて、略台形の断面形状を有する光吸収部４を形成する（図１（ｃ））。これにより、コントラスト向上シート５が作製される。インキ組成物３の硬化方法としては、通常の硬化方法、即ち、電子線又は紫外線の照射によって硬化することができる。例えば、電子線硬化の場合には、コックロフトワルトン型、バンデグラフ型、共振変圧型、絶縁コア変圧器型、直線型、ダイナミトロン型、高周波型等の各種電子線加速機から放出される５０〜１０００ｋｅＶ、好ましくは１００〜３００ｋｅＶのエネルギーを有する電子線等が使用され、紫外線硬化の場合には超高圧水銀灯、高圧水銀灯、低圧水銀灯、カーボンアーク、キセノンアーク、メタルハライドランプ等の光線から発する紫外線等が利用できる。
【００６９】
インキ溜まりを形成すると、時間が経つにつれてインキ溜まりを構成するインキ組成物の粘度が上昇し、またはインキ溜まり中に粘度ムラが生じてしまい、これらが充填ムラおよびスジ不良の一因となると考えられる。これに対し、本実施形態によれば、インキ組成物３を連続的に供給しながら、インキ溜まり３ａの一部を、吸引管６１を介して吸引するので、インキ溜まり３ａを構成するインキ組成物３の粘度上昇および粘度ムラを抑制することができる。これにより、充填ムラおよびスジ不良を低減することができる。
【００７０】
インキ溜まりを構成するインキ組成物の粘度上昇は、インキ組成物の短寿命化引き起こすが、本実施形態によれば、インキ溜まり３ａの一部を吸引しているので、インキ溜まり３ａを構成するインキ組成物３の粘度上昇を抑制することができ、インキ組成物３の長寿命化を図ることができる。
【００７１】
本実施の形態によれば、光透過部２の幅方向に所定の間隔を置いて配置された複数の吸引管６１を介して吸引するので、堰部５７に設けられた吸引口５７ａのみから吸引した場合に比べて、均一にインキ組成物３を吸引することができる。
【００７２】
さらに、本実施形態によれば、以下の理由から、特にピッチスジ不良および黒スジ不良をさらに低減することができる。
【００７３】
例えば、第２の掻取ブレードの先端が第１の掻取ブレードの先端よりも０．５５ｍｍを超えて突き出るように調整して、第１の掻取ブレードの先端が光透過部の表面から離間するように第１の掻取ブレードを配置し、かつ第２の掻取ブレードの先端が光透過部の表面に接触するように第２の掻取ブレードを配置した場合には、第１の掻取ブレードと光透過部の表面との間の隙間に、インキ組成物が滞留し、または詰まってしまい、インキ組成物の濃度ムラが形成され、これにより、光吸収部にピッチスジ不良が発生するおそれがある。
【００７４】
また、第２の掻取ブレードの先端が第１の掻取ブレードの先端よりも０．２５ｍｍ未満突き出るように調整して、第１の掻取ブレードの先端が光透過部の表面に接触するように第１の掻取ブレードを配置し、かつ第２の掻取ブレードの先端が光透過部の表面から離間するように第２の掻取ブレードを配置した場合には、第２の掻取ブレードによる掻き取り性が劣り、光透過部上にインキ組成物が残存し、黒スジ不良が発生するおそれがある。
【００７５】
さらに、第２の掻取ブレードの先端が第１の掻取ブレードの先端よりも０．２５ｍｍ以上０．５５ｍｍ以下突き出るように調整した場合であっても、第１の掻取ブレードの先端が光透過部の表面に接触するように第１の掻取ブレードを配置し、かつ第２の掻取ブレードの先端が光透過部の表面に接触するように第２の掻取ブレードを配置した場合には、第１の掻取ブレードが光透過部の表面に押し込まれた状態となるので、第２の掻取ブレードによる掻き取り性が劣り、黒スジ不良が発生するおそれがある。
【００７６】
これに対し、本実施形態のように、第２の掻取ブレード５３の先端５３ａを第１の掻取ブレード５２の先端５２ａよりも０．２５ｍｍ〜０．５５ｍｍ突き出るように調整し、第１の掻取ブレード５２の先端５２ａが光透過部２の表面２ｂに接触するように第１の掻取ブレード５２を配置し、かつ第２の掻取ブレード５３の先端５３ａが光透過部２の表面２ｂから離間するように第２の掻取ブレード５３を配置した場合には、第１の掻取ブレード５２と光透過部２の表面２ｂとの間の隙間におけるインキ組成物３の滞留または詰まりを低減することができる。これにより、ピッチスジ不良をより低減することができる。また、第２の掻取ブレード５３には当板５４が取り付けられているので、光透過部２の移動による第２の掻取ブレード５３の移動を抑制することができ、第２の掻取ブレード５３による掻き取り性を向上させることができる。これにより、黒スジ不良をより低減することができる。
【００７７】
＜コントラスト向上シート＞
上記のようにして得られたコントラスト向上シート５は、基材１と、基材１上に形成され、かつ複数の溝２ａを有する光透過部２と、溝２ａ内に形成された光吸収部４とを備えている。
【００７８】
光吸収部４は、光透過部２の屈折率と同じかまたは小さい屈折率を有する。光透過部２と光吸収部４との屈折率が上記のような関係となることにより、所定条件で光透過部２に入射した光源からの映像光を光吸収部４と光透過部２との境界面で適切に反射させ、観測者に明るい映像を提供することができる。また、観測者側からの外光の一部を吸収するため、コントラストも向上する。また、光透過部２と光吸収部４との境界面で反射せずに、光吸収部４の内側に入射した迷光が、光吸収部４中の光吸収材によって吸収される。また、所定角度で入射した観測者側からの外光を適切に吸収することができるため、コントラストを向上させることもできる。
【００７９】
また、コントラスト向上シートを２層重ね合わせてもよく、その場合、各コントラスト向上シートで異なった構造となるようにしてもよい。例えば、１層目のコントラスト向上シートと２層目のコントラスト向上シートとで、光吸収部の幅やピッチ、深さ、形状を変えたり、光吸収部の厚み方向の向きを変えたり、映像光に対する光吸収部のバイアス角度（水平方向に対する光吸収部の傾斜角度）を変えたりすることができる。また、光吸収部を形成する材料（樹脂の種類や光吸収粒子の濃度）を変えることもできる。例えば、１層目は効率良く外光をカットし、コントラストの向上を重視した設計とし、２層目は反射を利用した正面輝度向上効果を重視した設計とするような、各層で作用効果を変えることが好ましい。
【００８０】
本発明によるコントラスト向上シートは、従来の光学シートや視野角拡大部材に採用されている他の機能層を含んでいてもよい。具体的には、反射防止層、粘着層、電磁波遮蔽層、波長フィルタ層、防眩層、ハードコート層などを適宜組み合わせてもよい。これらの各機能層の積層順や積層数は、用途に応じて適宜決定することができる。
【００８１】
本発明によるコントラスト向上シートは、例えば、表示装置の表示部上に配置することができる。具体的には、コントラスト向上シートは、例えば、表示装置用光学フィルタとして使用することができる。表示装置の表示部としては、例えばプラズマディスプレイ、液晶ディスプレイ、有機ELディスプレイ、電界放出ディスプレイ（FED）、表面伝導型電子放出素子ディスプレイ（SED）、プロジェクションテレビ等が挙げられる。
【００８２】
＜表示装置用光学フィルタおよび表示装置＞
以下、本発明によるコントラスト向上シートを表示装置用光学フィルタとして表示装置の表示部に取り付けた例について説明する。図９は本実施形態に係るコントラスト向上シートを備えた表示装置の断面図である。図９に示される表示装置７１は、上記した製造方法により製造されたコントラスト向上シート５を備えている。コントラスト向上シート５は、基材１が映像光源側となるように表示装置７１の表示部７２に接着層７３を介して貼り付けられている。コントラスト向上シート５の前面側には、帯電防止層７４、反射防止層７５、防眩層７６等が配置されている。なお、本実施の形態においては、コントラスト向上シート５の前面に帯電防止層７４等が配置されているが、これらに限られず、電磁波、赤外線、またはネオン線を遮断する層を配置してもよい。
【００８３】
（第２の実施形態）
以下、第２の実施形態について、図面を参照しながら説明する。図１０は第２の実施形態に係るインキ組成物の充填工程を模式的に示した図であり、図１１は図１０の吸引管周辺を上流側から見た図である。なお、図１０および図１１において、図４および図５に付されている符号と同じ符号が付されているものは、図４および図５に付されている符号に係る部材等と同じものを意味するものである。
【００８４】
図１０に示されるコントラスト向上シートの製造装置８０は、図４に示される製造装置２０とほぼ同様の構成となっているが、製造装置８０は、図１０および図１１に示されるように、充填工程において、吸引管６１が光透過部２の幅方向に移動するように吸引管６１の移動を制御する制御部９０をさらに備えている。制御部９０は、吸引管６１が光透過部２の幅方向において往復するように吸引管６１の移動を制御することが好ましい。
【００８５】
制御部９０は、吸引管６１の移動速度を０．５〜５ｍ／分に制御することが好ましい。この数値範囲が好ましいとしたのは、移動速度が０．５ｍ／分未満であると、インキ溜まり３ａの吸引が不十分となり、インキ溜まり３ａを構成するインキ組成物３が光透過部２の幅方向の両端から漏れるおそれがあり、また、移動速度が５ｍ／分を超えると、吸引管６１の移動によりインキ組成物３の対流ムラが生じるおそれがあり、またインキ溜まり３ａの吸引が不十分となるおそれがあるからである。
【００８６】
図１０および図１１においては、１本の吸引管６１が配置されているが、必要に応じて複数の吸引管を配置してもよい。
【００８７】
そして、このような製造装置８０を使用して、光透過部２の溝２ａにインキ組成物３を充填する。具体的には、第１の実施形態と同様に、まず、図１０および図１１に示すように、供給部４０および掻取部５０に対して、搬送系３０によりシート状の光透過部２を基材１ごと移動させながら、光透過部２の表面２ｂに供給部４０からインキ組成物３を連続的に供給し、掻取ブレード５１の上流側かつ掻取ブレード５１の直近にインキ溜まり３ａを形成しつつ、供給部４０の下流に位置する掻取部５０により光透過部２の表面２ｂ上のインキ組成物３を掻き取る。
【００８８】
また、供給部４０からのインキ組成物３の供給および掻取部５０によるインキ組成物３の掻き取りを行いながら、吸引管６１を介してクリーナ６５によりインキ溜まり３ａの一部を吸引する。ここで、本実施形態では、吸引管６１は堰部５７間を移動しながら、好ましくは往復しながら、インキ溜まり３ａの一部を吸引する。また、同時に、インキ溜まり３ａの一部を、堰部５７の吸引口５７ａを介してクリーナ６５により吸引する。
【００８９】
吸引管６１を介して吸引された使用済みのインキ組成物３は、第１の実施形態と同様に循環し、そして、再び、供給部４０から光透過部２の表面２ｂに供給される。
【００９０】
本実施形態によれば、充填工程において、吸引管６１が光透過部２の幅方向に移動しながら吸引管６１を介してインキ溜まり３ａの一部を吸引するので、堰部５７の吸引口５７ａのみから吸引した場合に比べて、均一にインキ組成物３を吸引することができる。
【実施例】
【００９１】
以下、実施例を示し、本発明を具体的に説明する。本実施例においては、上記実施の形態と同様の方法でコントラスト向上シートを作製し、コントラスト向上シートの外観観察を行った。
【００９２】
（実施例１）
＜インキ組成物の調製＞
光硬化型プレポリマーとして、エポキシアクリレートオリゴマーOxirane,2,2'-[(1-methylethylidene)bis(4,1-phenyleneoxymethylene)]bis-,homopolymer,2-propenoate２０．０質量部と、反応性希釈モノマーとして、２−フェノキシエチル＝アクリラート２０．０質量部、α−アクリロイル−ω−フェノキシポリ（オキシエチレン）２０．０質量部、及び２−｛２−［２−（アクリロイルオキシ）（メチル）エトキシ］（メチル）エトキシ｝（メチル）エチル＝アクリラート１３．０質量部と、光吸収粒子として、平均粒径４．０μｍのカーボンブラックを２５％含有したアクリル架橋微粒子（ガンツ化成株式会社製）２０．０質量部と、光重合開始剤として、１−ヒドロキシシクロヘキシルフェニルケトン（商品名：イルガキュア１８４、チバ・スペシャリティケミカルズ株式会社製）７質量部と、を混合し、均一化してインキ組成物を得た。
【００９３】
このインキ組成物の２５℃での粘度は、４０００ｍＰａ・ｓであった。なお、本発明において、粘度は、ＪＩＳ  Ｋ-５４００の回転粘度計法に基づいて測定した。具体的には、株式会社東京計器製のＢＬ型粘度計、Ｎｏ．４ロータを使用し、２５℃で１２ｒｐｍ、１分後の粘度計の指示値を測定し、測定した粘度計指示値に換算乗数（本条件では５００）を乗じた値を粘度とした。
【００９４】
なお、このインキ組成物の光吸収粒子を除いた組成物を厚さ１０μｍで塗工し、高圧水銀灯により８００ｍＪ／ｃｍ２の紫外線を照射して硬化させ、多波長アッベ屈折計ＤＲ−Ｍ４（株式会社アタゴ製）を用いて５８９ｎｍの屈折率を測定したところ、１．５４７であった。
【００９５】
＜光透過部用組成物の調整＞
ビスフェノールＡ―エチレンオキシド２モル付加物４１質量部、イソホロンジイソシアネート１４．０質量部を、およびウレタン化触媒としてビスマストリ（２−エチルヘキサノエート）（２−エチルヘキサン酸５０％溶液））０．０２質量部を加え、８０℃で５時間反応させ、その後、２−ヒドロキシエチルアクリレート５質量部を加え、８０℃で５時間反応させて得られたウレタンアクリレート系オリゴマーを、光硬化型プレポリマーとして用いた。このウレタンアクリレート系オリゴマー３２、０質量部と、光硬化性モノマーとして、フェノキシエチルアクリレート（分子量１９２）１０．０質量部、およびビスフェノールＡのＥＯ４モル付加物のジアクリレート（分子量５１２）３０．０質量と、金型離型剤として、テトラデカノール−エチレンオキシド１０モル付加物のリン酸エステル（モノエステル／ジエステル＝モル比１／１）０．０３質量部と、テアリルアミンエチレンオキシド１５モル付加物０．０２質量部、光重合開始剤として、１−ヒドロキシシクロヘキシルフェニルケトン（商品名：イルガキュア１８４、チバ・スペシャリティケミカルズ株式会社製）３質量部と、を混合し、均一化して光透過部用組成物を得た。
【００９６】
なお、この光透過部用組成物を厚さ１００μｍで塗工し、高圧水銀灯により８００ｍＪ／ｃｍ２の紫外線を照射して光透過部構成組成物を硬化させ、多波長アッベ屈折計ＤＲ−Ｍ４（株式会社アタゴ製）を用いて５８９ｎｍの屈折率を測定したところ、１．５５０であった。
【００９７】
＜コントラスト向上シートの作製＞
上記、光透過部用組成物をポリエチレンテレフタレート基材（東洋紡績株式会社、Ａ４３００、１００μｍ）上に供給し、光透過部用組成物を硬化させて、表面に複数の溝が並設された光透過部を形成した。
【００９８】
次いで、第１の実施形態で説明した製造装置を用いて、光透過部の溝にインキ組成物を充填した。具体的には、１０ｍ／分のライン速度で、光透過部を基材ごと移動させながら、ダイコーターのダイヘッドから、上記で得られたインキ組成物が光透過部の幅方向において均一に供給されるように、５Ｌ／分の供給速度で、光透過部の表面に連続的に供給し、その後、掻取ブレードとしての金属製のドクターブレードを用いて、光透過部の表面のインキ組成物を掻き取った。
【００９９】
インキ組成物の供給は、ドクターブレードの上流側かつドクターブレードの直近にインキ溜まりが形成されるように行われた。また、ダイヘッドからのインキ組成物の供給およびドクターブレードによるインキ組成物の掻き取りを行いながら、所定の間隔を置いて光透過部の幅方向に並べて配置された３本の吸引管を介して、エア吸引クリーナによりインキ溜まりの一部を吸引するとともに、ドクターブレードの両端に設けられた堰部の吸引口を介してエア吸引クリーナによりインキ溜まりの一部を吸引した。そして、吸引された使用済みのインキ組成物を、ポンプにより混合タンクに送り、混合タンクにて、未使用のインキ組成物と混合した。そして、この混合後のインキ組成物を、ポンプによりフィルタを介してダイヘッドに送り、再び、ダイヘッドから光透過部の表面に供給した。
【０１００】
光透過部の溝にインキ組成物を充填した後、インキ組成物に紫外線を照射して、インキ組成物を硬化させることにより、光吸収部を形成し、実施例１のコントラスト向上シートを作製した。
【０１０１】
（実施例２）
まず、実施例１と同様に、実施例１の光透過部用組成物をポリエチレンテレフタレート基材（東洋紡績株式会社、Ａ４３００、１００μｍ）上に供給し、光透過部用組成物を硬化させて、表面に複数の溝が並設された光透過部を形成した。
【０１０２】
次いで、第２の実施形態で説明した製造装置を用いて、光透過部の溝にインキ組成物を充填した。具体的には、１５ｍ／分のライン速度で、光透過部を基材ごと移動させながら、ダイコーターのダイヘッドから、上記で得られたインキ組成物が光透過部の幅方向において均一に供給されるように、７．５Ｌ／分の供給速度で、光透過部の表面に連続的に供給し、その後、掻取ブレードとしての金属製のドクターブレードを用いて、光透過部の表面のインキ組成物を掻き取った。
【０１０３】
インキ組成物の供給は、ドクターブレードの上流側かつドクターブレードの直近にインキ溜まりが形成されるように行われた。また、ダイヘッドからのインキ組成物の供給およびドクターブレードによるインキ組成物の掻き取りを行いながら、１本の吸引管を１．５ｍ／分の移動速度で堰部間を往復させるとともに、この吸引管を介して、エア吸引クリーナによりインキ溜まりの一部を吸引した。さらに、ドクターブレードの両端に設けられた堰部の吸引口を介してエア吸引クリーナによりインキ溜まりの一部を吸引した。そして、吸引された使用済みのインキ組成物を、ポンプにより混合タンクに送り、混合タンクにて、未使用のインキ組成物と混合した。そして、この混合後のインキ組成物を、ポンプによりフィルタを介してダイヘッドに送り、再び、ダイヘッドから光透過部の表面に供給した。
【０１０４】
光透過部の溝にインキ組成物を充填した後、インキ組成物に紫外線を照射して、インキ組成物を硬化させることにより、光吸収部を形成し、実施例２のコントラスト向上シートを作製した。
【０１０５】
（比較例１）
まず、実施例１と同様に、実施例１の光透過部用組成物をポリエチレンテレフタレート基材（東洋紡績株式会社、Ａ４３００、１００μｍ）上に供給し、光透過部用組成物を硬化させて、表面に複数の溝が並設された光透過部を形成した。
【０１０６】
次いで、１０ｍ／分のライン速度で、光透過部を基材ごと移動させながら、ダイコーターのダイヘッドから、上記で得られたインキ組成物が光透過部の幅方向において均一に供給されるように、５Ｌ／分の供給速度で、光透過部の表面に連続的に供給し、その後、掻取ブレードとしての金属製のドクターブレードを用いて、光透過部の表面のインキ組成物を掻き取った。
【０１０７】
インキ組成物の供給は、ドクターブレードの上流側かつドクターブレードの直近にインキ溜まりが形成されるように行われた。また、ダイヘッドからのインキ組成物の供給およびドクターブレードによるインキ組成物の掻き取りを行った。比較例１では、インキ溜まりは吸引しなかった。
【０１０８】
光透過部の溝にインキ組成物を充填した後、インキ組成物に紫外線を照射して、インキ組成物を硬化させることにより、光吸収部を形成し、比較例１のコントラスト向上シートを作製した。
【０１０９】
（比較例２）
まず、実施例１と同様に、実施例１の光透過部用組成物をポリエチレンテレフタレート基材（東洋紡績株式会社、Ａ４３００、１００μｍ）上に供給し、光透過部用組成物を硬化させて、表面に複数の溝が並設された光透過部を形成した。
【０１１０】
次いで、１５ｍ／分のライン速度で、光透過部を基材ごと移動させながら、ダイコーターのダイヘッドから、上記で得られたインキ組成物が光透過部の幅方向において均一に供給されるように、７．５Ｌ／分の供給速度で、光透過部の表面に連続的に供給し、その後、掻取ブレードとしての金属製のドクターブレードを用いて、光透過部の表面のインキ組成物を掻き取った。
【０１１１】
インキ組成物の供給は、ドクターブレードの上流側かつドクターブレードの直近にインキ溜まりが形成されるように行われた。また、ダイヘッドからのインキ組成物の供給およびドクターブレードによるインキ組成物の掻き取りを行いながら、ドクターブレードの両端に設けられた堰部の吸引口を介してエア吸引クリーナによりインキ溜まりの一部を吸引した。そして、吸引された使用済みのインキ組成物を、ポンプにより混合タンクに送り、混合タンクにて、未使用のインキ組成物と混合した。そして、この混合後のインキ組成物を、ポンプによりフィルタを介してダイヘッドに送り、再び、ダイヘッドから光透過部の表面に供給した。
【０１１２】
光透過部の溝にインキ組成物を充填した後、インキ組成物に紫外線を照射して、インキ組成物を硬化させることにより、光吸収部を形成し、比較例２のコントラスト向上シートを作製した。
【０１１３】
外観観察
このようにして作製された実施例１、２および比較例１、２のコントラスト向上シートの外観を観察して、充填ムラ、スジ不良の発生を確認した。なお、この評価の基準は以下の通りとした。
【０１１４】
（１）充填ムラ
○：充填ムラが確認されなかった。
△：充填ムラが若干観察されたが、実用上問題のない程度であった。
×：充填ムラが多数確認された。
【０１１５】
（２）スジ不良
○：スジ不良が確認されなかった。
△：スジ不良が若干確認されたが、実用上問題のない程度であった。
×：スジ不良が多数確認された。
【０１１６】
以下、結果について述べる。
【表１】
0005743193.tif 000002
表１に示されるように比較例１に係るコントラスト向上シートは充填ムラおよびスジ不良ともに抑制できなかった。また、比較例２に係るコントラスト向上シートにおいては、充填ムラおよびスジ不良が若干観察された。これに対し、実施例１および２に係るコントラスト向上シートには、充填ムラおよびスジ不良が観察されず、良好な状態であった。
【０１１７】
これらの結果から、連続的にインキ組成物を供給しながら、光透過部の幅方向に配置された複数の吸引管を介して、または光透過部の幅方向に移動する吸引管を介して、インキ溜まりの一部を吸引した場合には、充填ムラおよびスジ不良が低減できることが確認された。
【符号の説明】
【０１１８】
１…基材、２…光透過部、２ａ…溝、２ｂ…表面、３…インキ組成物、３ａ…インキ溜まり、３ｂ…未使用のインキ組成物、４…光吸収部、５…コントラスト向上シート、２０、８０…製造装置、３０…搬送系、４０…供給部、５０…掻取部、５１…掻取ブレード、５２…第１の掻取ブレード、５３…第２の掻取ブレード、５５…ホルダ、５７…堰部、５７ａ…吸引口、６０…インキ循環系、６１…吸引管、６１ａ…吸引口、９０…制御部。
【図１】
0005743193.tif 000003
【図２】
0005743193.tif 000004
【図３】
0005743193.tif 000005
【図４】
0005743193.tif 000006
【図５】
0005743193.tif 000007
【図６】
0005743193.tif 000008
【図７】
0005743193.tif 000009
【図８】
0005743193.tif 000010
【図９】
0005743193.tif 000011
【図１０】
0005743193.tif 000012
【図１１】
0005743193.tif 000013